ВОДНАЯ ВТОРИЧНАЯ ДИСПЕРСИЯ НА АКРИЛАТНОЙ ОСНОВЕ ДЛЯ ПОЛУЧЕНИЯ ПОКРЫТИЙ, СПОСОБ ЕЕ ПОЛУЧЕНИЯ И ПРИМЕНЕНИЯ

1. Водная вторичная дисперсия на акрилатной основе для получения покрытий, содержащая продукт сополимеризации Р), состоящий из
I) гидрофобного продукта полимеризации с гидроксильными функциональными группами, содержащего в качестве образующих его мономеров:
Iа) эфиры (мет)акриловых кислот с углеводородными остатками в спиртовой части с числом атомов углерода от одного до двадцати двух и/или винилзамещенные ароматические соединения и/или виниловые сложные эфиры и
Iб) мономеры с гидроксильными функциональными группами, а также
II) содержащего гидроксильные функциональные группы гидрофильного продукта полимеризации, образованного такими компонентами, как
IIа) эфиры (мет)акриловых кислот с углеводородными остатками в спиртовой части с числом атомов углерода от одного до двадцати двух и/или винилзамещенные ароматические соединения и/или виниловые сложные эфиры,
IIб) мономеры с гидроксильными функциональными группами и
IIв) мономеры с кислотными функциональными группами,
отличающаяся тем, что мономерные структурные элементы типа эфиров (мет)акриловых кислот Iа)/IIа) содержат специальные мономеры Б), которые в спиртовой части имеют алифатический остаток с числом атомов углерода не менее восьми и содержание которых из расчета на продукт сополимеризации Р) составляет не менее 12,5 мас.%.
2. Водная вторичная дисперсия по п.1, отличающаяся тем, что содержание мономеров Iа)/IIа), включая мономеры Б), в продукте сополимеризации Р) составляет от 23 до 89,4 частей массы, содержание мономеров Iб)/IIб) составляет от 10 до 65 частей массы и содержание мономера IIв) составляет от 0,6 до 12 частей массы.
3. Водная вторичная дисперсия по п.1, отличающаяся тем, что мономеры Б) представляют собой эфиры (мет)акриловых кислот с углеводородными остатками в спиртовой части с числом атомов углерода от шестнадцати до двадцати двух.
4. Водная вторичная дисперсия по п.1, отличающаяся тем, что мономеры Б) представляют собой соединения общей формулы (II)
где n=12, 16,4 или 18.
5. Водная вторичная дисперсия по п.1, отличающаяся тем, что количество мономеров IIв) с кислотными функциональными группами выбирают так, чтобы кислотное число продукта сополимеризации Р) составляло от 5 до 55 мг гидроксида калия на грамм твердого вещества.
6. Водная вторичная дисперсия по п.1, отличающаяся тем, что количество гидрофобной основы для привитой сополимеризации I) с гидроксильными функциональными группами в продукте сополимеризации Р) составляет от 50 до 95 частей массы, а количество гидрофильного продукта сополимеризации II) с гидроксильными функциональными группами в продукте сополимеризации Р) составляет от 5 до 50 частей массы.
7. Способ получения водной вторичной дисперсии по п.1, отличающийся тем, что на первой стадии (i) из мономеров Iа) и Iб) получают гидрофобную основу для привитой сополимеризации I) с гидроксильными функциональными группами с гидроксильным числом от 12 до 250 мг гидроксида калия на грамм твердого вещества, на второй стадии (ii) проводят полимеризацию мономеров от IIа) до IIв) на полученном на стадии (i) растворе основы для привитой полимеризации I), причем мономеры Б) используют на стадии (i) и/или на стадии (ii), a образующийся гидрофильный продукт полимеризации с гидроксильными функциональными группами имеет гидроксильное число от 20 до 250 мг гидроксида калия на грамм твердого вещества и кислотное число от 50 до 250 мг гидроксида калия на грамм твердого вещества, при этом инициированную радикалами сополимеризацию смеси мономеров I) и II) проводят в дополнительном растворителе В) и затем после получения этого сополимера прибавляют нейтрализующее средство для генерирования требуемых для диспергирования ионных групп, за этим следует стадия диспергирования путем прибавления воды к сополимеру Р) или, соответственно, путем переноса сополимера в емкость с водой.
8. Способ по п.7, отличающийся тем, что мономеры Б) используют на стадии (i).
9. Водное средство для нанесения покрытий, содержащее вторичную дисперсию по п.1.
10. Двухкомпонентное средство для нанесения покрытий, содержащее водную вторичную дисперсию по п.1 и по крайней мере одно средство для образования сетчатой структуры.
11. Двухкомпонентное средство для нанесения покрытий по п.10, отличающееся тем, что средство для образования сетчатой структуры представляет собой гидрофильный и/или гидрофобный полиизоцианат.
12. Двухкомпонентное средство для нанесения покрытий по п.11, отличающееся тем, что средство для образования сетчатой структуры состоит из гидрофильного и гидрофобного полиизоцианата.
13. Применение водной вторичной дисперсии по п.1 для получения грунтовок, заполнителей, пигментированных или прозрачных защитных лаков, а также для однослойных лаков, лаков для первичной покраски автомобилей и для ремонта автомобилей.